(57)【特許請求の範囲】
【請求項１】
重量％にて、
Ｃ: 0.12％以下、Si: 1.0 ％超3.5 ％以下、Mn: 0.10〜2.0 ％、
Cr: 11〜23％、Ni: 0.20〜3.0 ％、Ｎ: 0.12％以下、
かつ、Ａ＝ (Ni＋0.5 Mn＋35Ｃ＋40Ｎ) −0.31 (Cr＋1.5 Si) なる関係式で定まるＡ値が−2.7 〜０の範囲にあり、
残部: Feおよび不純物
より成る鋼組成を有するCr系ステンレス冷延鋼板を仕上圧延し磁気焼鈍するに際し、仕上圧延率を８〜20％、磁気焼鈍温度を650 〜850 ℃とすることを特徴とする軟磁性ステンレス鋼の製造方法。
【請求項２】
仕上圧延し磁気焼鈍する前に、中間圧延、中間焼鈍を施し、その際の中間圧延率を25〜55％とすることを特徴とする請求項１記載の軟磁性ステンレス鋼の製造方法。
【発明の詳細な説明】
【０００１】
【産業上の利用分野】
本発明は、耐食性と二次加工性に優れた軟磁性ステンレス鋼の製造方法に関するものである。特に、電磁バルブをはじめとする各種リレー機構の鉄芯部品として優れた性能をもつ軟磁性ステンレス鋼の製造方法である。
【０００２】
【従来の技術】
一般に、軟磁性材料は高透磁率材料ともよばれ、その基本特性は、初透磁率が大きく保磁力が小さいということで、場合によっては飽和磁束密度が大きいことも要求される。これら軟磁性材料は、電磁コイルによって発生される磁気に反応し、その磁気によって駆動される金属部品として、磁気バルブ、各種モータおよび各種リレーなど多くの分野で使用されている。最も一般的な軟磁性材料としては、電磁軟鉄やケイ素鋼板が知られており、ケイ素鋼板には圧延方向にだけ優れた磁気特性を有する方向性ケイ素鋼板も知られている。
【０００３】
しかし、これら鉄系材料は非常に錆を発生しやすく、そのままでは腐食環境下での使用は困難であった。そのため腐食環境下での使用の場合は、部品に加工後Ｎｉメッキを施すなど行っているが、Ｎｉメッキは非常に高価であり部品コストアップをもたらし、防錆の効果も今一歩であった。
【０００４】
ところで、耐食性に優れ、安価な材料としてＣｒ系ステンレス鋼が知られており、近年上記の鉄系材料の代替として研究もされている。しかし、これらＣｒ系ステンレス鋼は上記鉄系材料と比較し磁気特性が劣るあるいはプレス成型等二次加工性が劣るという問題があり実用化の阻害要因になっている。
【０００５】
従来にあってもかかるＣｒ系ステンレス鋼の特性改善については種々提案されているが、まだ耐食性、二次加工性、そして磁気特性をいずれも満足する材料およびその製造方法は見いだされていないのが現状である。
【０００６】
【発明が解決しようとする課題】
ここに、本発明の目的は、耐食性と二次加工性を兼ね備えたＣｒ系ステンレス鋼の磁気特性を改善し、腐食環境下で使用する軟磁性材料として優れた軟磁性ステンレス鋼を製造する方法を提供することである。
なお、ここでいう磁気特性の改善とは初透磁率の向上、すなわち微弱磁場における磁束密度の向上を図ることにある。さらに具体的には、磁束密度Ｂ２（磁化力２Ｏｅ  における磁束密度）  の高い軟磁性ステンレス鋼を得ることである。
【０００７】
【課題を解決するための手段】
本発明者らは、耐食性と二次成型性を兼ね備えた材料を種々検討の結果、先に出願した特開昭６１−２９６１３５号のＣｒ系ステンレス鋼に着眼し、磁気焼鈍前の冷間圧延条件および磁気焼鈍条件を変えて種々検討を行ったところ、下記の特定条件で圧延ロール方向の磁束密度Ｂ１  、Ｂ２  が顕著に増加するとともに方向性のある軟磁性ステンレス鋼が得られるということを見い出した。
本発明は、かかる知見に基づいてなされたものであって、その要旨は下記の通りである。
【０００８】
すなわち、本発明は、重量％にて、
Ｃ: 0.12％以下、Si: 1.0 ％超3.5 ％以下、Mn: 0.10〜2.0 ％、
Cr: 11〜23％、Ni: 0.20〜3.0 ％、Ｎ: 0.12％以下、
かつ、Ａ＝ (Ni＋0.5 Mn＋35Ｃ＋40Ｎ) −0.31 (Cr＋1.5 Si) なる関係式で定まるＡ値が−2.7 〜０の範囲にあり、
残部: Feおよび不純物
より成る鋼組成を有するCr系ステンレス冷延鋼板を仕上圧延し、次いで磁気焼鈍するに際し、仕上圧延率を８〜20％、磁気焼鈍温度を650 〜850 ℃とすることを特徴とする軟磁性ステンレス鋼の製造方法である。
【０００９】
また、中間圧延、中間焼鈍後、引き続き上記の仕上圧延、磁気焼鈍するに際し中間圧延率を２５〜５５％とすることを特徴とする軟磁性ステンレス鋼の製造方法である。
なお、本発明において圧延率（％）  は、板厚の圧下率（％）  で表す。
【００１０】
【作用】
本発明の方法において、鋼の組成割合、および製造条件を前記のように限定した理由を以下に説明する。本明細書において特にことわりがない限り、組成割合を示す「％」は重量％である。
【００１１】
Ｃ、Ｎ：
Ｃ、Ｎはいずれも侵入型固溶元素として素地を強化し、耐摩耗性を向上させるため、（Ｃ＋Ｎ）は少なくとも０．０２％含有されるのが好ましい。しかし、（Ｃ＋Ｎ）が多量になれば、それだけ２次加工性が劣化するため、ＣおよびＮの上限をそれぞれ０．１２％とした。好ましくは、（Ｃ＋Ｎ）≦０．１４％である。
【００１２】
Ｓｉ：
Ｓｉは本発明を構成する上で最も重要な元素であり、耐摩耗性ならびに２次加工性の改善さらには磁気性能の改善を計るには不可欠な元素であり、その量は１．０  ％を超えて添加されて有効である。しかし、３．５  ％を超えて添加しても、靭性が著しく劣化し、製造性を損なうので、本発明にあっては３．５  ％以下に制限する。好ましくは２．０  〜２．５  ％である。
【００１３】
Ｍｎ：
Ｍｎは通常の製鋼時の脱酸、脱硫剤として有効で、０．１０％以上を必要とし、一方、本発明におけるように置換型固溶強化により耐摩耗性を向上させる場合、Ｓｉとの複合添加により２次加工性をも向上させることができる。しかし、多量に添加すると熱間加工性を阻害するので、２．０  ％以下に制限する。
【００１４】
Ｃｒ：
Ｃｒはステンレス鋼としての耐食性を確保する必要上１１％以上添加する。好ましくは１６％以上添加する。その添加量が多いほど耐食性は向上するが、しかし、余り多量に添加するとコスト上昇を招くほか、Ａ値の限定を満足するフェライト系ステンレス鋼が得られず、したがって上限を２３％とした。
【００１５】
Ｎｉ：
ＮｉはＳｉ添加鋼の靭性改善に有効であり、またＳｉとの複合添加でハード圧延材の２次加工性を改善させるために必要である。
かかる効果は０．２０％以上の添加で見られ、添加量が多くなるにしたがって改善の程度は増すが、しかし、３．０  ％を超えて添加してもその効果は飽和状態となることから、また余り多量の添加はコスト高となることから、上限は３．０  ％とする。好ましくは、０．６  ％超、２．０  ％以下である。
【００１６】
さらに本発明の好適態様によれば、次の添加成分の少なくとも１種をさらに配合してもよい。
Ｃｕ：１．０％以下、Ｍｏ：３．０％以下、Ｎｂ：１．０％以下、Ａｌ：０．５％以下、およびＺｒ：０．５％以下から成る群から選んだ少なくとも一種、Ｂ  、Ｃａ、Ｍｇ、および希土類元素のうち少なくとも一種をぞれぞれ０．０１％以下。
これらの追加的添加元素の作用について以下に述べる。
【００１７】
Ｃｕ：
Ｃｕは所望添加元素であり、ＮｉおよびＭｎと同様にＳｉとの複合添加によりハード材の２次加工性を改善するのに有効である。しかし、１．０  ％を超えて添加しても十分その効果を発揮できず、むしろ熱間加工性に悪影響を与えることから、必要に応じ１．０  ％以下添加してもよい。
【００１８】
Ｍｏ：
Ｍｏは所望添加元素であり、Ｃｒと同等にあるいはそれ以上に耐食性を改善する効果を有する元素である。またハード材の２次加工性、耐摩耗性を改善する効果を有する。しかし、Ｍｏの添加はコストを上昇させ、また多量添加は素地を脆化させるため、必要に応じ３．０  ％以下添加してもよい。
【００１９】
Ｎｂ、Ａｌ、Ｚｒ：
これらの元素は、フェライト系ステンレス鋼の２次加工性を改善する効果を有する。ただし、Ｎｂは１．０  ％を超えて、またＡｌ、Ｚｒはそれぞれ０．５  ％を超えて添加してもその性能は飽和してしまい、かつ窒化物などの介在物が散在するようになってしまい、２次加工性はかえって劣化してくる。したがって、必要に応じこれらの元素は少なくとも１種、Ｎｂは１．０  ％以下、Ａｌ、Ｚｒはそれぞれ０．５  ％以下添加してもよい。
【００２０】
Ｂ  、Ｃａ、Ｍｇ、希土類元素：
Ｂ  およびＣａは微量添加によっても高温における強度と延性を増し、熱間加工性の改善に効果的である。また、耐摩耗性向上にも有効である。しかし、０．０１％を超えるとかえって脆化を引き起こすため必要により添加する場合、Ｂ  、Ｃａの添加量はいずれも０．０１％以下に制限する。
同様な理由から、Ｍｇ、希土類元素についても０．０４％以下に制限する。
【００２１】
Ａ値について：
Ａ値が−２．７  より小さくなると、高温においてγ相の析出が少なくなり、スラブの冷塊割れを生じ、一方、Ａ値がゼロ（０）  より大きくなると、γ相が多くなり過ぎ、熱間圧延時の耳割れを生じ、生産性を著しく損なう。したがって、本発明にあっては高Ｓｉ材であることから、このＡ値を−２．７  〜０  の適正範囲に制限する。
【００２２】
かかる鋼組成を有するＣｒ系ステンレス鋼は、溶製後、例えば造塊法によってインゴットを得てから、分塊圧延、粗熱間圧延、そして仕上げ熱間圧延を経て、次いで中間焼鈍を行いながら中間、仕上げの冷間圧延を行い、仕上焼鈍酸洗後軽い冷間圧延を施こしたＮｏ．２Ｂ仕上げ材を用い、その後磁気特性を得るための冷間圧延および最終的に磁気焼鈍を行って軟磁性ステンレス鋼とする。本発明によれば、かかる製造段階において磁気特性を得るための冷間圧延における仕上圧延率を８〜２０％に、磁気焼鈍温度を６５０  〜８５０  ℃に制限する。
【００２３】
さらに本発明の好適態様によれば、上記冷間圧延に際しての中間圧延率を２５〜５５％とする。ここに、「中間圧延」とは仕上圧延に先立って行われる冷間圧延を言い、必要により間に中間焼鈍を行ってもよい。
【００２４】
仕上圧延率：
磁気焼鈍条件により、好適な仕上圧延率の範囲は変わるが、仕上圧延率が８％未満になると磁束密度Ｂ２  は低下し、２０％超では磁束密度Ｂ２  は低下する傾向にあり、作業性の面からも８〜２０％とした。好適には、１０〜１７％である。
【００２５】
磁気焼鈍条件：
８５０  ℃を越えると鋼中にマルテンサイトが析出し、いずれの仕上圧延率でも磁束密度Ｂ２  は低い値を示す、６５０  ℃以下では結晶粒の成長が不十分で磁気特性が出ない。好適には７００  〜８００  ℃である。
磁気焼鈍雰囲気中で結晶粒成長をさせるため長時間加熱後徐冷する焼鈍処理である。
【００２６】
中間圧延率：
中間圧延、中間焼鈍を行うことにより一層、磁気特性が良好となる。これは結晶の方向性が更に方向性をもつためと考えられるが、その中間圧延率は２５％未満では効果なく、５５％超では磁気特性が低下する。その場合、磁束密度Ｂ１  の値および方向性も顕著であり好適には３０〜４０％である。
次に、本発明の作用効果を実施例に基づいてさらに具体的に説明する。
【００２７】
【実施例】
表１に示される成分組成を有するステンレス鋼であって、板厚１ｍｍ、ＪＩＳ  Ｇ  ４３０７で規定するＮｏ．２Ｂ仕上げのステンレス鋼を素材として、まず、成分組成Ａのものにつき仕上圧延の圧下率を０〜２０％に変化させ、その後の磁気焼鈍温度を６００  〜９００  ℃間で変化させる３時間保持後徐冷したものを、ロール方向、幅方向および４５°方向の３点につき、各々磁束密度を測定した。この場合の磁気測定は、ＪＩＳ  Ｃ２５５０  における直流磁化特性試験により行った。
【００２８】
その結果をまとめたのが図１、図２である。
図１は仕上圧延率と磁気焼鈍温度の関係における磁束密度Ｂ２  を表したグラフであるが、磁気焼鈍温度が高くなるに従って磁束密度Ｂ２  のピークが低仕上圧延率側に移り反対に９００  ℃近くなると高い磁束密度は得られないことが分かる。これより磁気焼鈍温度は８００  ℃近くが良好であると分かる。
【００２９】
図２は磁気焼鈍温度を８００  ℃とした時の仕上圧延率に対するロール方向、幅方向、４５°方向の磁束密度Ｂ２  を表したグラフであるが、仕上圧延率が６％のところから急激に上昇し１０〜１５％のところでピークとなる、そして１５％を越えると徐々に磁束密度Ｂ２  は低下していくことが分かる。この場合ロール方向、幅方向、４５°方向の差は大きく、磁気特性に方向性があることが分かる。
【００３０】
次に、中間圧延、中間焼鈍の影響を調べるべく、まず、素材を中間圧延するにあたり圧延率を０〜６０％変化させ、中間焼鈍をＢＡ炉で８００  ℃、２分、徐冷で行い、仕上圧延を圧下率１０％、磁気焼鈍を８００  ℃、３時間、徐冷で行い、それぞれ３方向の磁束密度を測定した。
【００３１】
その結果をまとめたのが図３、図４である。図３は中間圧延率に対するロール方向、幅方向、４５°方向の磁束密度Ｂ２  をとったグラフであるが、仕上圧延、磁気焼鈍のみの磁束密度より高い値を示し、３０〜５５％の圧延率で中間圧延を行うことが望ましいとわかる。
【００３２】
図４は同様に磁束密度Ｂ１  をプロットしてグラフに表したものである。磁束密度Ｂ１  は測定のばらつきが大きく磁束密度Ｂ２  で代表しているが、このグラフの結果では、中間圧延率３０〜３５％でロール方向の磁束密度Ｂ１  が顕著に高い値を示していることが分かった。
【００３３】
次に、表１の成分組成のものについて圧延および焼鈍条件を変え、磁束密度Ｂ２  を測定した結果を表２に示す。
また表２のＡ▲２▼、Ｃ▲２▼について、仕上圧延および磁気焼鈍後の機械的性質を測定した結果を表３に示している。電磁部品としては、プレス成型等二次加工を仕上圧延後に行い、その後、磁気焼鈍するが、表３より本発明材は良好なエリクセン値、伸びを示しており二次加工性に優れている。また磁気焼鈍後の硬さも良好な値を示している。
また、表２のＡ▲１▼〜Ａ▲３▼について磁気特性を詳細に調べた結果を、表４に示す。
【００３４】
【表１】
0003561922.tif 000002
【００３５】
【表２】
0003561922.tif 000003
【００３６】
【表３】
0003561922.tif 000004
【００３７】
【表４】
0003561922.tif 000005
【００３８】
【発明の効果】
以上の結果より、本発明によれば耐食性に優れた材料であるＣｒ系ステンレス鋼に磁気特性を付与するとともに二次加工性をも確保することができ、その優れた特性から多くの用途が期待される。
【図面の簡単な説明】
【図１】本発明の実施例の結果をまとめて示すグラフである。
【図２】本発明の実施例の結果をまとめて示すグラフである。
【図３】本発明の実施例の結果をまとめて示すグラフである。
【図４】本発明の実施例の結果をまとめて示すグラフである。
【図１】
0003561922.tif 000006
【図２】
0003561922.tif 000007
【図３】
0003561922.tif 000008
【図４】
0003561922.tif 000009